(57)【特許請求の範囲】
【請求項１】
ポリエチレングリコール、酸化還元色素、還元剤及び塩基性物質を含む酸素検知剤組成物であって、
前記ポリエチレングリコールの含有量が、前記酸素検知剤組成物の総量に対して１０〜３５質量％であり、
前記ポリエチレングリコールの平均分子量が、２００〜７００であり、
前記塩基性物質が、２０℃での水への溶解度が１ｇ／１００ｇ-Ｈ２Ｏ未満の水難溶性塩基性物質であり、
前記水難溶性塩基性物質が、水酸化カルシウム、水酸化マグネシウム、炭酸カルシウム及び炭酸マグネシウムから選ばれる少なくとも1種であり、
リン酸三ナトリウムを実質的に含まない、酸素検知剤組成物。
【請求項２】
前記酸素検知剤組成物における、２０℃での水への溶解度が１ｇ／１００ｇ-Ｈ２Ｏ以上である水溶性塩基性物質の含有量が、１質量％以下である、請求項１に記載の酸素検知剤組成物。
【請求項３】
請求項１又は２に記載の酸素検知剤組成物を含む酸素検知シート。
【請求項４】
請求項３に記載の酸素検知シートを含む脱酸素剤用包装材料。
【請求項５】
脱酸素剤組成物と、
前記脱酸素剤組成物を包装する、請求項４に記載の脱酸素剤用包装材料と、
を含む、脱酸素剤包装体。
【発明の詳細な説明】
【技術分野】
【０００１】
本発明は酸素検知剤組成物、酸素検知シート、脱酸素剤用包装材料、及び脱酸素剤包装体に関する。
【背景技術】
【０００２】
従来、酸化還元反応により可逆的に色が変わる有機色素を利用した酸素検知剤が用いられている。市販の酸素検知剤（例えば、商品名「エージレスアイ」、三菱瓦斯化学株式会社製）は、酸素濃度が０．１容量％未満の脱酸素状態であることを色変化によって簡便に示すものであり、脱酸素剤（例えば、商品名「エージレス」、三菱瓦斯化学株式会社製）と共に食品の鮮度保持や医療医薬品の品質保持等に使用されている。【０００３】
酸素検知剤組成物に関して、特許文献１には、エチレングリコールを含む酸素インジケーターラベルが開示されている。特許文献２には、ポリエチレングリコールを含む酸素検知能を有する薬剤をポリエチレン粉末焼結体に付与してなる酸素インジケーターが開示されている。特許文献３には、液体を含浸可能な吸収体にポリエチレングリコールを含有する酸素検知溶液を含浸させてなる酸素検知体の製造方法が開示されている。特許文献４にはポリエチレングリコールを含有する酸素検知剤組成物が開示されている。
【先行技術文献】
【特許文献】
【０００４】
【特許文献１】特開平０４−１５１５５５号公報
【特許文献２】特開平０２−０５７９７５号公報
【特許文献３】特開２００７−２９８３１５号公報
【特許文献４】特開平０５−３１２７９９号公報
【発明の概要】
【発明が解決しようとする課題】
【０００５】
しかしながら、本発明者らは上記従来技術に関して以下の課題を新たに見出した。特許文献１に記載の酸素検知剤組成物は、酸素濃度０．１容量％未満ではピンク色に呈色するが、常温（例えば、２５〜４０℃程度）で長期間保存するとピンク色から黄色や茶色に変色してしまう場合がある。それを避けるために、酸素検知剤組成物を長期間保存する場合、保存温度を１５℃以下といった低温に管理する必要がある。また、特許文献２〜４に記載の酸素検知剤組成物では、併用するポリエチレングリコールの平均分子量や配合量、塩基性物質の水への溶解性等によっては、常温で長期間保存すると酸素検知剤の色彩が変化して酸素検知機能を正常に維持できなかったり、酸素検知剤組成物がべたつくために印刷適性に欠ける、という課題がある。このように、従来の酸素検知剤組成物は、常温で長期間保存した場合であっても、酸素濃度変化に対する応答性が良好であり、かつ、色彩保持性や印刷適性を高いレベルで維持できないといった課題を有する。【０００６】
本発明は上記事情に鑑みなされたものであり、常温で長期間保存した場合であっても、酸素濃度変化に対する応答性が良好であり、かつ、色彩保持性や印刷適性に優れる酸素検知剤組成物を提供することを目的とする。
【課題を解決するための手段】
【０００７】
本発明者らは、上記の課題を解決するべく鋭意検討した結果、意外にも、ポリエチレングリコール、酸化還元色素、還元剤及び塩基性物質を含む酸素検知剤組成物において、ポリエチレングリコールの含有量を特定の割合とし、かつ、水への溶解度が低い塩基性物質を用いることで、常温で長期間保存した場合であっても、酸素濃度変化に対する応答性が良好であり、かつ、色彩保持性や印刷適性に優れる酸素検知剤組成物が得られることを見出し、本発明を成すに至った。【０００８】
すなわち、本発明は、以下のとおりである。
＜１＞
ポリエチレングリコール、酸化還元色素、還元剤及び塩基性物質を含む酸素検知剤組成物であって、
前記ポリエチレングリコールの含有量が、前記酸素検知剤組成物の総量に対して５〜３５質量％であり、
前記塩基性物質が、２０℃での水への溶解度が１ｇ／１００ｇ−Ｈ２Ｏ未満の水難溶性塩基性物質であり、
リン酸三ナトリウムを実質的に含まない、酸素検知剤組成物。
＜２＞
前記ポリエチレングリコールの平均分子量が、２００〜７００である、＜１＞に記載の酸素検知剤組成物。
＜３＞
前記塩基性物質が、アルカリ土類金属水酸化物、アルカリ土類金属炭酸塩、又はその両方である、＜１＞又は＜２＞に記載の酸素検知剤組成物。
＜４＞
前記酸素検知剤組成物における、２０℃での水への溶解度が１ｇ／１００ｇ−Ｈ２Ｏ以上である水溶性塩基性物質の含有量が、１質量％以下である、＜１＞〜＜３＞の何れか一項に記載の酸素検知剤組成物。
＜５＞
＜１＞〜＜４＞の何れか一項に記載の酸素検知剤組成物を含む酸素検知シート。
＜６＞
＜５＞に記載の酸素検知シートを含む脱酸素剤用包装材料。
＜７＞
脱酸素剤組成物と、
前記脱酸素剤組成物を包装する、＜６＞に記載の脱酸素剤用包装材料と、
を含む、脱酸素剤包装体。
【発明の効果】
【０００９】
本発明によれば、常温で長期間保存した場合であっても、酸素濃度変化に対する応答性が良好で、色彩保持性や印刷適性に優れる酸素検知剤組成物を提供することができる。
【発明を実施するための形態】
【００１０】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１１】
本実施形態の酸素検知剤組成物は、ポリエチレングリコール、酸化還元色素、還元剤、及び塩基性物質を含む酸素検知剤組成物であって、ポリエチレングリコールの含有量が酸素検知剤組成物の総量に対して５〜３５質量％であり、塩基性物質が、２０℃での水への溶解度が１ｇ／１００ｇ−Ｈ２Ｏ未満の水難溶性塩基性物質であり、リン酸三ナトリウムを実質的に含まない、酸素検知剤組成物である。本実施形態の酸素検知剤組成物は、常温で長期間保存した場合であっても、酸素濃度変化に対する応答性が良好であり、かつ、色彩保持性や印刷適性に優れる。また、低温で保存した場合であっても、酸素濃度変化に対する応答性が良好であり、かつ、色彩保持性や印刷適性に優れることは勿論である。なお、ここでいう常温とは、２５〜４０℃程度である。以下、各成分等について説明する。
【００１２】
＜ポリエチレングリコール＞
本実施形態の酸素検知剤組成物は、保水剤としてポリエチレングリコールを用いる。酸素検知剤組成物におけるポリエチレングリコールの含有量は、５〜３５質量％である。ポリエチレングリコールの含有量は、１０〜３０質量％であることが好ましく、１２〜２０質量％であることがより好ましい。ポリエチレングリコールの含有量を上記範囲内とすることで、後述する酸化還元色素の酸化還元反応が促進されて、酸素濃度変化に対する応答性が良好となり、常温で長期間保存した後も酸素検知剤組成物の色彩変化を抑制することができると共に、酸素検知剤組成物のべたつきが抑制され、良好な印刷適性が得られる。
【００１３】
ポリエチレングリコールの平均分子量は、特に限定されないが、２００〜２０００であることが好ましく、２００〜１０００であることがより好ましく、２００〜７００であることが更に好ましく、３００〜６００であることがより更に好ましい。なお、本明細書におけるポリエチレングリコールの平均分子量とは、日本薬局方記載のマクロゴールの平均分子量測定法により求められる平均分子量のことを指す。具体的には分子量４００〜６００の留分を多く含有する市販の「ポリエチレングリコール４００」（平均分子量４００±約１５）及び「ポリエチレングリコール６００」（平均分子量６００±約１５）を用いることができる。これらは１種単独で用いてもよいし、２種以上を任意の割合で混合して用いてもよい。
【００１４】
ポリエチレングリコール以外の多価アルコールの含有量は、酸素検知剤組成物の総量に対して５質量％以下であることが好ましく、０．５質量％以下であることがより好ましく、０．０５質量％以下であることが更に好ましく、０質量％であることがより更に好ましい。すなわち、ポリエチレングリコール以外の多価アルコールは含まないことがより更に好ましい。本実施形態の酸素検知剤組成物では、ポリエチレングリコール以外の多価アルコールの含有量が少ないほど、酸素検知剤組成物の常温での色彩保持性や変色性能等を高めることができる。
【００１５】
＜酸化還元色素＞
本実施形態の酸化還元色素は、酸化状態と還元状態で可逆的に色が変化するものであれば、何ら限定されない。例えば、フェロイン、エリオグラウシンＡ等の酸化還元指示薬；メチレンブルー、ニューメチレンブルー、メチレングリーン等のチアジン染料；サフラニンＴ、フェノサフラニン等のアジン染料；ナイルブルー等のオキサジン染料；インジゴ、インジゴカルミン等のインジゴイド染料；チオインジゴ等のチオインジゴイド染料等が挙げられる。これらの中でも、着色力、雰囲気応答性及び耐久性の観点から、チアジン染料が好ましく、その中でもメチレンブルーがより好ましい。
【００１６】
酸化還元色素の含有量は、酸化状態と還元状態で色の変化が目視で確認できれば特に限定されないが、組成物の色彩、変色速度の観点から、酸素検知剤組成物の総量に対して０．０１〜５質量％であることが好ましく、０．０５〜３質量％であることがより好ましく、０．１〜１質量％であることが更に好ましい。
【００１７】
＜還元剤＞
本実施形態で用いられる還元剤は、酸素濃度が大気中より低い条件であっても、酸化状態にある酸化還元色素を還元できる化合物であればよく、その種類は特に限定されない。還元剤としては、公知の還元剤を用いることもできる。還元剤の具体例としては、例えば、グルコース、フルクトース、キシロース等の単糖類、マルトース等の二糖類、アスコルビン酸及びその塩、亜ジチオン酸及びその塩、システイン及びその塩等挙げられる。これらは、１種単独で用いてもよいし、２種以上を併用してもよい。これらの中でも、還元力及び安全性の観点から単糖類が好ましく、その中でもフルクトースがより好ましく、Ｄ−フルクトースが更に好ましい。
【００１８】
還元剤の含有量は、特に限定されないが、還元反応促進の観点から、物質量ベースで酸化還元色素の２倍量以上であることが好ましい。酸化還元色素に対する還元剤のモル比（還元剤／酸化還元色素）は、５〜１０００であることが好ましく、１０〜５００であることがより好ましく、５０〜３００であることが更に好ましい。
【００１９】
＜塩基性物質＞
塩基性物質は、２０℃での水への溶解度が１ｇ／１００ｇ−Ｈ２Ｏ未満の水難溶性塩基性物質であり、還元剤の還元活性等を高めるために用いられる。水難溶性塩基性物質としては、具体的には、水酸化カルシウム、水酸化マグネシウム等のアルカリ土類金属の水酸化物；炭酸マグネシウム、炭酸カルシウム等のアルカリ土類金属の炭酸塩；ケイ酸カルシウム、ケイ酸マグネシウム、ケイ酸アルミニウム等のケイ酸塩；シリカ、ゼオライト、粘土鉱物等のうち水スラリーとした際に塩基性を示すもの等が挙げられるが、これらに限定されない。これらの中でも、価格や変色性能の観点から、アルカリ土類金属水酸化物、アルカリ土類金属炭酸塩が好ましく、アルカリ土類金属水酸化物がより好ましい。本実施形態の効果が得られる範囲であれば、塩基性物質は、１種単独で用いてもよいし、２種以上を併用してもよい。そして、本実施形態の酸素検知剤組成物は、酸化アルミニウム、酸化亜鉛、酸化マグネシウム等の金属酸化物を含まないことが好ましい。
【００２０】
本実施形態の酸素検知剤組成物は、塩基性物質としてリン酸三ナトリウム（例えば、リン酸三ナトリウム十二水和物等の水和物等も含む。）を実質的に含まない。従来、リン酸三ナトリウム等の塩基性物質を配合することも一部では試みられていたが、本発明者らが鋭意研究した結果、意外にも、リン酸三ナトリウムを実質的に含まない本実施形態の酸素検知剤組成物が、常温で長期間保存した場合であっても、酸素濃度変化に対する応答性が良好で、色彩保持性や印刷適性に優れることを見出した。ここでいう「リン酸三ナトリウムを実質的に含まない」とは、酸素検知剤組成物中のリン酸三ナトリウムの含有量が０．８質量％以下であることをいい、０．５質量％以下であることが好ましく、０．０９質量％以下であることがより好ましく、０．０１質量％以下であることが更に好ましく、０質量％であることがより更に好ましい。すなわち、本実施形態の酸素検知剤組成物は、リン酸三ナトリウムを含まないことが更に好ましい。
【００２１】
酸素検知剤組成物中の水難溶性塩基性物質の含有量は、２０〜７０質量％であることが好ましく、３０〜５０質量％であることがより好ましい。水難溶性塩基性物質の含有量を上記範囲内とすることで、酸素濃度変化に対する応答性をより早められると共に、色彩保持性をより高めることができる。
【００２２】
本実施形態の酸素検知剤組成物では、その効果が損なわれない範囲において、塩基性物質として、２０℃での水への溶解度が１ｇ／１００ｇ−Ｈ２Ｏ以上である水溶性塩基性物質を水難溶性塩基性物質と併用してもよいが、酸素検知剤組成物中の当該水溶性塩基性物質の含有量は、１質量％以下であることが好ましく、０．１質量％以下であることがより好ましく、０．０１質量％以下であることが更に好ましく、０質量％であることがより更に好ましい。すなわち、水溶性塩基性物質は含まないことがより更に好ましい。本実施形態の酸素検知剤組成物では、水溶性塩基性物質の含有量が少ないほど、酸素検知剤組成物の常温での色彩保持性を高めることができる。
【００２３】
＜バインダー＞
本実施形態の酸素検知剤組成物には、必要に応じてバインダーを添加することができる。バインダーとしては、例えば、アルギン酸ナトリウム、アラビアゴム、トラガントガム、カルボキシメチルセルロース、ヒドロキシエチルセルロース、メチルセルロース、デキストリン、ポリビニルアルコール、ポリアクリル酸ナトリウム、ポリアクリルアミド等の水溶性高分子；エチルセルロース、エチルヒドロキシエチルセルロース、セルロースアセチルプロピオネート等のセルロース類；酢酸ビニル樹脂、ブチラール樹脂、ポリエステル樹脂、アクリル樹脂、ポリエーテル樹脂、ポリアミド樹脂、石油系樹脂等の水不溶性高分子；等が挙げられる。
【００２４】
バインダーを用いる際には、必要に応じて溶剤を用いてもよい。例えば、バインダーとして水溶性高分子を用いる場合は、溶剤は、水が好ましい。また、バインダーとして水不溶性高分子を用いる場合は、溶媒は、メタノール、エタノール、イソプロピルアルコール等のアルコール類；酢酸エチル、酢酸ブチル等のエステル類；メチルエチルケトン、メチルイソブチルケトン等のケトン類；等が好ましい。これらの中でも、アルコール類、エステル類、あるいはその両方を任意の比率で混合した混合溶剤が、より好ましい。本実施形態の酸素検知剤組成物におけるバインダーの含有率は、１〜９０質量％が好ましく、３〜８０質量％がより好ましく、５〜５０質量％が更に好ましい。
【００２５】
なお、本実施形態の酸素検知剤組成物がバインダーや溶剤を含む場合、基材に対して酸素検知剤組成物をどのように用いるかに応じて、その粘度を適宜調節することが好ましい。例えば、後述するように基材表面に酸素検知剤組成物を印刷する方法を行う場合、その印刷手法に応じて好適な粘度が異なるので、その印刷手法に応じて適切な粘度となるよう調節することが好ましい。粘度は、例えば、塗膜の強度、薄膜化、べたつき抑制等の観点から、適宜調節することができる。例えば、グラビア印刷によって基材に酸素検知剤組成物を印刷する場合、酸素検知剤組成物の粘度は、０．０５〜０．５Ｐａ・ｓであることが好ましく、０．１〜０．３Ｐａ・ｓであることがより好ましい。オフセット印刷によって基材に酸素検知剤組成物を印刷する場合、酸素検知剤組成物の粘度は、０．０１〜０．３Ｐａ・ｓであることが好ましく、０．０５〜０．１Ｐａ・ｓであることがより好ましい。なお、ここでいう粘度は、Ｂ型粘度計によって測定することができる。
【００２６】
＜着色剤＞
本実施形態の酸素検知剤組成物には、酸素濃度によって変色しない着色剤を更に加えることで、酸化還元色素の変色をより鮮明にすることができる。例えば、赤色１０４号、赤色１０６号等が挙げられるが、これらに限定されない。例えば、食品や医薬を保存する容器中の酸素検知を行う場合には、着色剤として食用染料を用いることが好ましい。酸素検知剤組成物における着色剤の含有量は、酸化還元色素が無色になったことが目視で確認できれば特に限定されないが、組成物への色素の分散性や溶解性の観点から、０．０１〜５質量％であることが好ましく、０．０５〜３質量％であることがより好ましく、０．１〜１質量％であることが更に好ましい。
【００２７】
＜その他の添加剤＞
本実施形態の酸素検知剤組成物には、必要に応じて、上記以外の他の添加剤を添加することもできる。このような添加剤としては、例えば、組成物中の液体成分の染み出しによる塗膜べたつき抑制を目的とする無機粉体（例えば、シリカ、ゼオライト等）、組成物のブロッキング抑制を目的とする表面改質剤（例えば、ポリジメチルシロキサン、長鎖アルカン、表面を疎水化処理した無機粉体等）、粘度調整による組成物中の粒子の凝集や沈降の防止及び均質化を目的とする増粘剤等が挙げられる。
【００２８】
＜酸素検知剤組成物の製造方法＞
酸素検知剤組成物の製造方法は、特に限定されず、上述した物質を公知の方法で混合することで製造することもできる。例えば、上記の酸化還元色素、還元剤、ポリエチレングリコール、塩基性物質及び溶剤を混合してなる酸素検知剤組成物は、紙、糸、不織布等の繊維質基材へ含浸後乾燥させることで糸状やシート状（「フィルム状」と呼ばれることもある。）の酸素検知体を得ることができる。
【００２９】
＜酸素検知シート、脱酸素剤用包装材料、脱酸素剤包装体＞
本実施形態の酸素検知剤組成物は、酸素検知シート、脱酸素剤用包装材料、脱酸素剤包装体等として用いることができる。
【００３０】
酸素検知シート（「フィルム」と呼ばれることもある。）としては、例えば、本実施形態の酸素検知剤組成物を含む酸素検知シート等が挙げられる。酸素検知シートの製造方法に関して、例えば、アルコール類とエステル類の混合溶剤にバインダーを溶解させた溶液を用意し、これにポリエチレングリコール、酸化還元色素、還元剤を加えて、分散混合したインキ状の酸素検知剤組成物を調製し、基材に、塗布又は含浸した後に乾燥することで、酸素検知シートを製造することができる。
【００３１】
酸素検知剤組成物は基材に対して直接塗布又は印刷することもできるが、組成物の基材への密着性向上を目的として、両者の間に目止めを塗布することが有効な場合がある。目止めとしては、ポリウレタン樹脂、天然ゴム等の柔軟性のある樹脂のワニスを用いることができる。また、酸素検知剤組成物の塗布層（以下、「酸素検知剤層」、「酸素検知剤組成物を含む層」等という場合がある。）にオーバープライマーを更に塗布することが、酸素検知剤層の保護に有効な場合がある。オーバープライマーとしては、上記目止めと同様のものを用いることができる。
【００３２】
基材としては、例えば、ポリエステル、ポリオレフィン、ポリ塩化ビニル等のプラスチック基材や、紙、不織布等の繊維質基材等が挙げられる。酸素検知剤組成物が液状である場合、基材に対して酸素検知剤組成物を塗布、含浸、印刷等といった手法を採用することができる。基材に酸素検知剤組成物を塗布する方法としては、例えば、スプレーやバーコーター等を用いる方法が挙げられる。基材に酸素検知剤組成物を印刷する方法としては、例えば、オフセット印刷法、グラビア印刷法、スクリーン印刷法、フレキソ印刷法、凸版印刷法等が挙げられる。
【００３３】
基材は、単層でもよいし、複数層でもよい。酸素検知剤層を他の層で挟んだ複数層を有する構成である場合、塗布部の色彩を目視可能とするためには、塗布層の上層又は下層の少なくともいずれかの層を実質的に透明とする必要がある。
【００３４】
上記した液状の酸素検知剤組成物を基材に塗布する際の乾燥温度は、溶剤等を揮発させることができれば特に限定されないが、酸素検知剤組成物の熱による変色を防止する観点から、１００℃以下であることが好ましく、８０℃以下であることがより好ましく、７０℃以下であることが更に好ましい。
【００３５】
本実施形態では、上記した酸素検知シートを含む脱酸素剤用包装材料とすることができる。酸素検知シートを包装材料として使用する場合は、外表面層／酸素検知剤層（酸素検知剤組成物を含む層）／内表面層等といった複数層を有する構成であることが好ましい。すなわち、外表面層と、この外表面層の上に設けられた酸素検知剤層と、酸素検知剤層の上に設けられた内表面層とを、少なくとも有し、酸素検知剤層が酸素検知剤組成物を含む層である構成等が好ましい。ここで、内表面層は、脱酸素剤組成物と接する層である。外表面層は外部と接する層であり、内部に保存された脱酸素剤組成物とは反対側に位置する表面層である。よって、脱酸素剤用包装材料で、脱酸素剤組成物を包装した場合、例えば、外表面層／酸素検知剤層／内表面層／脱酸素剤組成物の順に接する構成をとることができる。
【００３６】
内表面層は、脱酸素剤組成物を直接包装するため、ヒートシール性を有する層（ヒートシール層）であることが好ましい。例えば、低密度ポリエチレンフィルム等を含む層であることが好ましい。
【００３７】
外表面層は、外部と接する層であるため、ポリエチレンテレフタレート等を含む層であることが好ましい。
【００３８】
酸素検知剤組成物に含まれる各種成分の溶出を避ける観点から、酸素検知剤層の上に保護層として透明樹脂を含む層を更に有することが好ましい。保護層は、酸素検知剤層の変色を外部から視認可能であればよく、外表面層と酸素検知剤層との間に設けてもよいし、内表面層と酸素検知剤層の間に設けてもよい。酸素検知剤層の上に保護層を設ける方法としては、酸素検知剤組成物を含む部分（層）をフィルムの裏刷り印刷により設けることが好ましい。印刷後のラミネート方法としては、酸素検知剤部分が高温に曝されにくいという観点から、ドライラミネートが好ましい。
【００３９】
本実施形態の脱酸素剤包装体は、脱酸素剤組成物と、脱酸素剤組成物を包装する上記した脱酸素剤用包装体と、を含む脱酸素剤包装体が挙げられる。脱酸素剤組成物は、酸素を吸収して、脱酸素状態（例えば、酸素濃度０．１％以下等）を形成できるものであればよく、特に限定されない。
【００４０】
脱酸素剤組成物を脱酸素剤用包装体で包装する方法としては、特に限定されず、例えば、ロータリーパッカー等による三方包装、スティックパッカー等によるピロー包装、四方包装機等による四方包装等公知の包装機及び包装方法を用いることができる。これらの中でも、生産効率の観点からロータリーパッカー等による三方包装が好ましい。
【実施例】
【００４１】
以下に実施例及び比較例を示し、本発明をさらに具体的に説明する。なお、本発明は、これらの実施例に限定されるものではない。【００４２】
以下の実施例において、イソプロピルアルコール（以下、「ＩＰＡ」と表記する。）、酢酸エチル、メチレンブルー、メチレングリーン、Ｄ−フルクトース、Ｄ−キシロース、水酸化マグネシウム、炭酸マグネシウム、リン酸三ナトリウム十二水和物、グリセリン、ポリエチレングリコール２００（以下、「ＰＥＧ２００」と表記する。）及び表１に示す全ての保水剤は、特に断りがない限り、和光純薬工業株式会社製の試薬を用いた。【００４３】
（実施例１）
＜酸素インジケーターインキの作製＞
ＩＰＡ４．５ｇ及び酢酸エチル４．５ｇの混合溶媒を用意し、バインダーとしてセルロースアセテートプロピオネート（商品名「５０４−０．２」、ＥＡＳＴＭＡＮ  ＣＨＥＭＩＣＡＬ社製、以下「ＣＡＰ」と表記する。）１．０ｇを溶解させた。この溶液に、酸化還元色素としてメチレンブルー０．０１６ｇ、着色剤としてフロキシンＢ（食用赤色１０４号、保土谷化学株式会社製）０．０１１ｇ、保水剤としてＰＥＧ２００を３．６ｇ（乾燥後の酸素検知剤組成物の総量に対するＰＥＧ２００の含有率は２５質量％）、還元剤としてＤ−フルクトース２．１ｇを加えて分散させることによりインキＡを得た。【００４４】
また、ＩＰＡ５．８ｇ及び酢酸エチル５．８ｇの混合溶媒にＣＡＰ１．４ｇを溶解させた。この溶液に、水難溶性塩基性物質として水酸化マグネシウム（２０℃での水への溶解度：０．９ｍｇ／１００ｇ−Ｈ２Ｏ）１０ｇを、混合し分散させることによりインキＢを得た。【００４５】
インキＡ１．１ｇ、インキＢ１．１ｇ、ＩＰＡ０．７ｇ及び酢酸エチル０．７ｇを混合することにより酸素インジケーターインキを得た。【００４６】
＜酸素検知シートの作製＞
１００ｍｍ×１５０ｍｍに切り取ったユポ紙（ＦＰＤ−８０、株式会社ユポコーポレーション製）の表面に以下の手順によりインキを塗布した。インキの塗布はバーコーター（テスター産業株式会社製）を用いて行った。まず、保護層として「ＣＬＩＯＳメジウム  （Ａ）」（ＤＩＣグラフィックス株式会社製）を塗布し、６０℃の温風により１０秒間乾燥させた。次いで、酸素検知層として得られた酸素インジケーターインキを塗布し、６０℃の温風により１０秒間乾燥させた。最後に、もう一度「ＣＬＩＯＳメジウム」（Ａ）（ＤＩＣグラフィックス株式会社製）を、塗布し、６０℃の温風により１０秒間乾燥させることにより酸素検知シートを得た。【００４７】
＜変色性能評価＞
得られた酸素検知シートを５ｍｍ×１５ｍｍの大きさに切り出し、酸素バリア袋内にテープで固定した。次いで、該袋に８０％ＲＨに調湿する調湿綿と脱酸素剤（三菱瓦斯化学株式会社製、「エージレスＳＡ−１００」；自力反応型の鉄系脱酸素剤）及び窒素５００ｍＬを封入し密封した。袋内の酸素濃度が０．１容量％未満となっていることを、ガスクロマトグラフィー（株式会社島津製作所製、「ＧＣ−１４Ａ」）を用いて確認した後に該袋を２５℃で保存し、酸素検知シートの色調を６時間ごとに目視で確認した。酸素濃度が０．１容量％未満になっていることを示すピンク色に変色するまでに要した時間が６時間以内であった場合を「Ａ」、１２時間以内であった場合を「Ｂ」、１８時間以上であった場合を「Ｃ」と評価した。なお、８０％ＲＨに調湿する調湿綿は、グリセリン２．５５ｇ及び水２．４５ｇを混合し脱脂綿に含浸させることにより作製した。【００４８】
＜色彩保持性評価＞
得られた酸素検知シートを５ｍｍ×１５ｍｍの大きさに切り出し、酸素バリア袋内にテープで固定した。次いで、該袋に脱酸素剤（三菱瓦斯化学株式会社製、「エージレスＳＡ−２０２」、自力反応型の鉄系脱酸素剤）、７０％ＲＨに調湿する調湿綿及び空気２５０ｍＬを封入して密封した。該密封袋を３５℃で１ヵ月保存した後に、該密封袋内の酸素検知シートの色彩を目視で確認した。保存前後で色彩に変化が無かった場合を「Ａ」、色彩が変化しているが酸素濃度視認できた場合を「Ｂ」、色彩が変化し酸素濃度視認が困難であった場合を「Ｃ」と評価した。結果を表１に示す。なお、７０％ＲＨに調湿する調湿綿は、グリセリン３．１５ｇ及び水１．８５ｇを混合し、脱脂綿に含浸させることにより作製した。【００４９】
＜印刷適性評価＞
得られた酸素検知シートを２枚用意し、１枚の酸素検知シート（以下、「酸素検知シートＡ」と表記する。）をインキ塗布面が上向きとなるよう置いた。次に、もう１枚の酸素検知シート（以下、「酸素検知シートＢ」と表記する。）をインキ塗布面が上向きとなるよう酸素検知シートＡの上に重ねて置いた。その後、酸素検知シートＢのインキを塗布していない面（酸素検知シートＡのインキ塗布面と接触した面）のインキ付着の状態を、目視で観察した。インキ付着が無かったものを「Ａ」、インキ付着があったものを「Ｃ」と評価した。結果を表１に示す。【００５０】
（実施例２〜４、参考例５、６、比較例１〜８）
ＰＥＧ２００に代えて、保水剤として表１に示した物質を用いた点以外は、実施例１と同様にして、酸素検知剤と酸素検知シートを作製した。そして、これらについて、実施例１と同様にして、変色性能評価、色彩保持性評価及び印刷適性評価を行った。その結果を表１に示す。なお、表１に記載の平均分子量に関して、ポリエチレングリコールは日本薬局方記載のマクロゴールの平均分子量測定法によって求めた。
使用したポリエチレングリコールを以下に示す。
「ポリエチレングリコール２００」（平均分子量：１９０〜２１０）
「ポリエチレングリコール３００」（平均分子量：２８０〜３２０）
「ポリエチレングリコール４００」（平均分子量：３８０〜４２０）
「ポリエチレングリコール６００」（平均分子量：５７０〜６３０）
「ポリエチレングリコール１０００」（平均分子量：９００〜１１００）
「ポリエチレングリコール１５４０」（平均分子量：１５００）
なお、ポリエチレングリコール以外に使用したものを以下に示す。
エチレングリコール（和光純薬工業株式会社製、分子量６２）
プロピレングリコール（和光純薬工業株式会社製、分子量７６）
ジプロピレングリコール（和光純薬工業株式会社製、分子量１３４）
プロピレングリコールモノメチルエーテル（和光純薬工業株式会社製、分子量９０）
ジエチレングリコール（和光純薬工業株式会社製、分子量１０６）
ポリプロピレングリコール３００（和光純薬工業株式会社製、商品記載の分子量３００）
ポリプロピレングリコール７００（和光純薬工業株式会社製、商品記載の分子量７００）
ポリプロピレングリコール２０００（和光純薬工業株式会社製、商品記載の分子量２０００）
【００５１】
【表１】
0006459966.tif 000002
酸化還元色素：メチレンブルー
還元剤：Ｄ−フルクトース
水難溶解性塩基性物質：水酸化マグネシウム
保水剤含有率：２５質量％
【００５２】
保水剤としてポリエチレングリコールを用いた実施例１〜４、参考例５、６では、試験開始後６時間以内にピンク色に変色しており、かつ、色彩保持性や印刷適性が良好であった。一方、ポリエチレングリコール以外の保水剤を用いた比較例１〜８では、変色性能か色彩保持性の少なくともいずれかが不十分な結果であった。
【００５３】
（参考例７、実施例８〜１２、比較例９〜１０）
ＰＥＧ２００の配合量を表２に示した含有率（質量％）に変更した点以外は、実施例１と同様にして、酸素検知剤と酸素検知シートを作製した。すなわち、表２に記載の「ＰＥＧ含有率」は、乾燥後の酸素検知剤組成物の総量に対するＰＥＧ２００の含有率（質量％）を示す。そして、これらについて、実施例１と同様にして、性能評価を行った。その結果を表２に示す。
【００５４】
【表２】
0006459966.tif 000003
【００５５】
表２によれば、特に実施例８〜１２が、変色性能、色彩保持性能及び印刷適性の全てがより優れていることが確認された。【００５６】
（実施例１３、比較例１１）
メチレンブルーに代えて、酸化還元色素としてメチレングリーンを用いた点以外は、実施例１と同様にして、酸素検知剤と酸素検知シートを作製した（実施例１３）。また、メチレンブルーに代えて、酸化還元色素としてメチレングリーンを用いた点以外は、比較例１と同様にして、酸素検知剤と酸素検知シートを作製した（比較例１１）。実施例１３及び比較例１１について、各々性能評価を行った。実施例１３では変色性能、色彩保持性及び印刷適性が全て「Ａ」であったが、比較例１１では色彩保持性が「Ｃ」であった。【００５７】
（実施例１４、比較例１２）
Ｄ−フルクトースに代えて、還元剤としてＤ−キシロースを用いた点以外は、実施例１と同様にして、酸素検知剤と酸素検知シートを作製した（実施例１４）。また、Ｄ−フルクトースに代えて、還元剤としてＤ−キシロースを用いた点以外は、比較例１と同様にして、酸素検知剤と酸素検知シートを作製した（比較例１２）。実施例１４及び比較例１２について、各々性能評価を行った。実施例１４では変色性能、色彩保持性及び印刷適性が全て「Ａ」であったが、比較例１２では色彩保持性が「Ｃ」であった。【００５８】
（実施例１５、比較例１３）
水酸化マグネシウムに代えて、水難溶性塩基性物質として炭酸マグネシウム（２０℃での水への溶解度：０．０３９ｇ／１００ｇ−Ｈ２Ｏ）を用いた点以外は、実施例１と同様にして、酸素検知剤と酸素検知シートを作製した（実施例１５）。また、水酸化マグネシウムに代えて、水難溶性塩基性物質として炭酸マグネシウムを用いた点以外は、比較例１と同様にして、酸素検知剤と酸素検知シートを作製した（比較例１３）。実施例１５及び比較例１３について、各々性能評価を行った。実施例１５では変色性能、色彩保持性及び印刷適性が全て「Ａ」であったが、比較例１３では色彩保持性が「Ｃ」であった。【００５９】
（比較例１４）
インキＢに対してリン酸三ナトリウム十二水和物（２０℃での水への溶解度：１２．１ｇ／１００ｇ−Ｈ２Ｏ（無水物換算））０．４ｇ（乾燥後の酸素検知剤組成物の総量に対するリン酸三ナトリウム十二水和物の含有量は２質量％であり、リン酸三ナトリウムの無水物換算の含有量は０．８６質量％）を更に添加して混合分散した点以外は、実施例１と同様にして、酸素検知剤と酸素検知シートを作製し、性能評価を行った。比較例１４では色彩保持性が「Ｃ」であった。【００６０】
実施例１３〜１５と比較例１１〜１４の結果を表３に示す。【００６１】
【表３】
0006459966.tif 000004
【００６２】
本出願は、２０１３年７月１６日に日本国特許庁へ出願された日本特許出願（特願２０１３−１４７９３３）に基づくものであり、その内容はここに参照として取り込まれる。
【産業上の利用可能性】
【００６３】
本発明に係る酸素検知剤組成物、酸素検知シート、脱酸素剤用包装材料、及び脱酸素剤包装体は、常温で長期間の保存や流通が可能である。そのため、低温で保存する必要がなく、管理が容易であり、かつ、省エネルギー効果が大きいため、食品や医薬品の保存、金属製品やゴム製品の保存、雰囲気制御及び管理、微生物培養や細胞培養等をはじめとする幅広い分野での利用可能性を有する。